FR 3090196 A1 20200619 FR 1873162 A 20181218 Description Titre de l'invention : PROCEDE DE FABRICATION D'UNE MEMOIRE FERROELECTRIQUE ET PROCEDE DE CO- FABRICATION D'UNE MEMOIRE FERROELECTRIQUE ET D'UNE MEMOIRE RESISTIVE Domaine technique [0001] Le domaine technique de l'invention est celui de la fabrication de mémoires ferro- électriques et plus particulièrement celui de la fabrication de mémoires ferroélectriques ayant une couche de matériau actif en dioxyde d'hafnium et de la co-intégration d'une telle mémoire ferroélectrique avec une mémoire résistive. [0002] La présente invention concerne un procédé de fabrication d'une mémoire ferro- électrique et en particulier un procédé de fabrication d'une mémoire ferroélectrique ayant une couche de matériau actif en dioxyde d'hafnium. La présente invention concerne également un procédé de co-fabrication d'une mémoire ferroélectrique et d'une mémoire résistive ayant une couche de matériau actif en dioxyde d'hafnium. ARRIERE-PLAN TECHNOLOGIQUE DE L'INVENTION [0003] Les mémoires ferroélectriques ou mémoires FcRAM ont pour principales qualités d'être non volatiles, c'est-à-dire de conserver l'information stockée même quand la tension est coupée, de consommer peu d'énergie et d'avoir des temps d'écriture et de lecture faibles par rapport à d'autres types de mémoires non volatiles comme les mémoires FLASH. [0004] Les mémoires ferroélectriques sont des mémoires de type capacitif présentant deux états de polarisation rémanente +Pr et -Pr. [0005] [fig.17] illustre le fonctionnement des mémoires ferroélectriques. [0006] Le fonctionnement des mémoires ferroélectriques est basé sur les propriétés ferro- électriques de leur matériau actif placé entre deux électrodes. Par l'application d'une différence de potentiels entre les deux électrodes créant un champ électrique d'une valeur supérieure au champ coercitif positif +Ec, la mémoire ferroélectrique est placée dans un état de polarisation rémanente haute +Pr et par l'application d'une différence de potentiels créant un champ électrique d'une valeur inférieure au champ coercitif négatif -Ec, la mémoire ferroélectrique est placée dans un état de polarisation rémanente basse -Pr. L'état de polarisation rémanente haute +Pr correspond alors à l'état logique binaire '0' et l'état de polarisation rémanente basse -Pr à l'état logique binaire '1', ce qui permet le stockage de l'information. [0007] Les matériaux ferroélectriques classiquement utilisés dans les mémoires FeRAM, 2 comme par exemple le titanate de plomb et de zirconium PZT elle tantalate de strontium et de bismuth SBT, ont l'inconvénient de ne pas être compatibles avec la technologie CMOS, leur préparation étant réalisée dans des salles blanches dédiées. De telles mémoires ferroélectriques ne peuvent donc pas être co-fabriquées avec d'autres types de mémoires ayant une couche active compatible avec le matériau actif ferroélectrique, ce qui limite leurs possibilités d'intégration. [0008] Une alternative possible est alors d'utiliser du dioxyde d'hafnium Hf02. L'inconvénient de cc matériau est qu'il ne présente des propriétés ferroélectriques que sous certaines conditions de dopage et de cristallisation contraignantes. En effet, le budget thermique nécessaire pour la cristallisation est très élevé puisque le dioxyde d'hafnium Hf02 doit être soumis à des températures comprises entre 600°C et 1000°C pour cristalliser dans la phase appropriée. De telles températures sont en particulier incompatibles avec une intégration de type « back end » sur un transistor, c'est-à-dire une intégration successive aux étapes de fabrication du transistor. Ainsi, une mémoire ferroélectrique à base de dioxyde d'hafnium n'est pas compatible avec la technologie CMOS en intégration « back end ». [0009] Il existe donc un besoin de fabriquer une mémoire ferroélectrique compatible avec la technologie CMOS en intégration « back end » et en intégration « front end » et dont les étapes de fabrication ne nécessitent pas de budget thermique important. Résumé de l'invention [0010] L'invention offre une solution aux problèmes évoqués précédemment, en permettant de fabriquer une mémoire ferroélectrique pouvant être en-intégrée avec une mémoire résistive sans endommager par surchauffe les couches sous-jacentes au matériau actif de la mémoire ferroélectrique. [0011] Un aspect de l'invention concerne un procédé de fabrication d'une mémoire ferro- électrique comportant une première électrode, une deuxième électrode et une couche de matériau actif en dioxyde d'hafnium 1-1f02 disposée entre la première électrode et la deuxième électrode, le procédé comportant les étapes suivantes : une étape de dépôt d'une couche de première électrode; une étape de dépôt de la couche de matériau actif ; une étape de dopage de la couche de matériau actif ; une étape de dépôt d'une couche de deuxième électrode ; une étape de recuit laser sub-microseconde de la couche de matériau actif dopé. [0012] Grâce à l'invention, le recuit laser sub-microseconde permet de diminuer le temps de chauffage du matériau actif dopé ce qui permet la cristallisation adéquate du dioxyde d'hafnium dans la forme lui conférant des propriétés ferroélectriques sans surchauffer 3 les couches sous-jacentes. Le recuit laser sub-microseconde permet également de concentrer le chauffage dans une zone précise. Le procédé est de plus, compatible avec la technologie CMOS en intégration « kick end » et en intégration « front end ». [0013] Outre les caractéristiques qui viennent d'être évoquées dans le paragraphe précédent, le procédé selon un aspect de l'invention peut présenter une ou plusieurs caractéristiques complémentaires parmi les suivantes, considérées individuellement ou selon toutes les combinaisons techniquement possibles. [0014] Avantageusement, le dépôt de la première électrode et/ou le dépôt de la deuxième électrode sont de type PVD. [0015] Avantageusement, la première électrode est en nitrure de titane TiN et la deuxième électrode est en nitrure de titane TiN ou en titane Ti. [0016] Avantageusement, l'épaisseur de la première électrode est comprise entre 10 nm et 100 nm et l'épaisseur de la deuxième électrode comprise entre 10 nm et 100 nm. [0017] Avantageusement, le dépôt de la couche de matériau actif est de type ALD. [0018] Ainsi, il est possible de déposer une couche de matériau actif d'épaisseur faible. [0019] Avantageusement, l'épaisseur de la couche de matériau actif est comprise entre 3 nm et 25 nm. [0020] Avantageusement, l'étape de dopage est réalisée par implantation ionique ou à l'aide d'un précurseur de dopage. [0021] Avantageusement, l'étape de recuit laser sub-microseconde comporte entre 1 et 1000 impulsions laser et préférentiellement entre 10 et 100 impulsions laser. [0022] Avantageusement, la durée d'une impulsion laser est comprise entre 20 et 500 ns, plus préférentiellement entre 100 et 200 ns. [0023] Avantageusement, la durée entre deux impulsions successives est d'au moins 100 ps. [0024] Ainsi, le laser utilisé est un laser pulsé et non un laser continu, dont les impulsions sont d'une durée typiquement inférieure à 1 ps et espacées dans le temps d'au moins 100 ps, ce qui laisse le temps au matériau en surface de refroidir entre chaque impulsion. Il n'y a pas d'échauffement cumulatif significatif, ce qui permet de conserver les structures sous-jacentes à une température inférieure à 400°C malgré les pics de températures en surface au niveau du matériau actif de la mémoire fen-oélectrique en cours de fabrication. [0025] Avantageusement, la longueur d'onde du laser est comprise entre 150 et 550 nm, plus préférentiellement entre 150 et 360 nm. [0026] Ainsi, le laser est préférentiellement un laser ultra-violet qui favorise une absorption en extrême surface et donc un dépôt de chaleur dans les tous premiers nanomètres seulement. [0027] Avantageusement, l'étape de recuit laser sub-microseconde est réalisée après l'étape de dépôt de la deuxième électrode. [0028] Avantageusement, un procédé de co-fahrication d'une mémoire ferroélectrique et d'une mémoire résistive comportant une première électrode, une deuxième électrode et une couche de matériau actif en dioxyde d'hafnium Hf02 disposée entre la première électrode et la deuxième électrode comporte les étapes du procédé de fabrication selon un aspect de l'invention et : une étape de dépôt d'une couche de première électrode de la mémoire résistive commune à l'étape de dépôt de la couche de première électrode de la mémoire ferroélectrique ; une étape de dépôt de la couche de matériau actif de la mémoire résistive commune à l'étape de dépôt de la couche de matériau actif de la mémoire ferroélectrique; une étape de dépôt d'un masque sur la couche de matériau actif ; une étape de retrait d'au moins une partie du masque au niveau de la zone de la couche de matériau actif destinée à former la mémoire résistive en laissant le masque au niveau de la zone de la couche de matériau actif destinée à former la mémoire ferroélectrique ; l'étape de dopage de la couche de matériau actif réalisée par implantation ionique ; une étape de retrait du masque ; une étape de dépôt d'une couche de deuxième électrode commune à l'étape de dépôt de la couche de deuxième électrode de la mémoire ferroélectrique ; l'étape de recuit laser sub-microseconde de la zone de la couche de matériau actif dopé destinée à former la mémoire ferroélectrique. [0029] Ainsi, la mémoire ferroélectrique est co-intégrée avec une mémoire résistive. [0030] Avantageusement, l'épaisseur du masque est telle que le masque ne laisse passer que 10% des éléments dopants lors de l'implantation ionique. [0031] Ainsi, pour une même implantation ionique, la couche de matériau actif reçoit dix fois plus d'éléments dopants sans le masque qu'avec le masque. [0032] Avantageusement, le masque est réalisé en nitrure de silicium SiN, en oxyde ou en résine. [0033] Ainsi, le masque peut être facilement gravé. [0034] Avantageusement, l'étape de retrait d'au moins une partie du masque de la mémoire résistive est réalisée avec arrêt sur la couche de matériau actif. [0035] Ainsi, au niveau de la partie retirée, le dopage est dix fois plus important. [0036] Avantageusement, la mémoire résistive est de type OxRAM ou CBRAM. [0037] Ainsi, le matériau actif de la mémoire ferroélectrique est compatible avec le matériau actif de la mémoire résistive. [0038] Avantageusement, l'élément dopant utilisé pour l'implantation ionique est du silicium Si, de l'aluminium Al, du germanium Ge ou du gadolinium Gd. [0039] Ainsi, une fois cristallisé dans la forme adéquate, le dioxyde d'hafnium dopé avec l'un de ces éléments dopants a des propriétés ferroélectriques. [0040] L'invention et ses différentes applications seront mieux comprises à la lecture de la description qui suit et à l'examen des figures qui l'accompagnent. Brève description des dessins [0041] Les figures sont présentées à titre indicatif et nullement limitatif de l'invention. Les figures 1 à 5 illustrent les différentes étapes du procédé de fabrication d'une mémoire ferroélectrique selon un aspect de l'invention. La figure 6 montre l'organigramme des étapes du procédé selon un aspect de l'invention illustrées aux figures 1 à 5. Les figures 7 à 14 illustrent les différentes étapes du procédé dc co-fabrication d'une mémoire ferroélectrique et d'une mémoire résistive. La figure 15 montre l'organigramme des étapes du procédé dc co-fabrication d'une mémoire ferroélectrique et d'une mémoire résistive illustrées aux figures 7 à 14. La figure 16 montre la variation de la tension de « forming » dc la zone de commutation dans une couche de dioxyde d'hafnium de 10 nm d'épaisseur en fonction dc la concentration atomique, exprimée en pourcentage, dc silicium ou d'aluminium présent dans la couche de dioxyde d'hafnium. La figure 17 montre la variation de la polarisation d'un matériau ferroélectrique en fonction du champ électrique. [0042] DESCRIPTION DETAILLEE D'AU MOINS UN MODE DE REALISATION DE L'INVENTION [0043] Sauf précision contraire, un même élément apparaissant sur des figures différentes présente une référence unique. [0044] Un aspect de l'invention concerne un procédé 100 de fabrication d'une mémoire fer- roélectrique 401. [0045] La mémoire ferroélectrique 401 ainsi fabriquée comporte : une première électrode 201 ; une couche de matériau actif 202 en dioxyde d'hafnium Hf02 ; et une deuxième électrode 203. [0046] Le dioxyde d'hafnium Hf02 présente des propriétés fen-oélectriques quand il est dopé avec un élément dopant particulier de manière à obtenir une concentration en élément dopant adéquate, puis cristallisé en phase orthorhombique. [0047] Les figures 1 à 5 illustrent les différentes étapes 101 à 105 (organigramme de la figure 6) du procédé 100 de fabrication d'une mémoire ferroélectrique 401. 6 [0048] [fig.1] illustre la première étape 101 du procédé 100 selon un aspect de l'invention. [0049] [fig.2] illustre la deuxième étape 102 du procédé 100 selon un aspect de l'invention. [0050] [fig.3] illustre la troisième étape 103 du procédé 100 selon un aspect de l'invention. [0051] [fig.4] illustre la quatrième étape 104 du procédé 100 selon un aspect de l'invention. [0052] [fig.5] illustre la cinquième étape 105 du procédé 100 selon un aspect de l'invention. [0053] [fig.6] montre l'organigramme des étapes du procédé selon un aspect de l'invention illustrées aux figures 1 à 5. [0054] L'étape 101 de dépôt d'une couche de première électrode 201 représentée à la figure 1 consiste à réaliser un dépôt conforme d'une couche de matériau conducteur de première électrode 201. [0055] La première électrode 201 est par exemple disposée sur un substrat (non représenté), la première électrode 201 étant désignée comme électrode inférieure. La deuxième électrode 203 est alors désignée comme électrode supérieure. [0056] Dans le contexte de l'invention, les ternies « inférieure » et « supérieure » sont utilisés pour caractériser la position des électrodes dans le référentiel du substrat. [0057] Le substrat est par exemple en silicium Si et d'autres couches peuvent déjà être formées dessus. [0058] Le matériau conducteur de première électrode 201 est par exemple du nitrure de titane TiN. [0059] Le dépôt est par exemple un dépôt physique en phase vapeur ou PVD pour Physical Vapor Deposition ». [0060] L'épaisseur de la première électrode 201 est par exemple comprise entre 10 nm et 200 nm. [0061] L'étape 102 de dépôt de la couche de matériau actif 202 représentée à la figure 2 consiste à réaliser un dépôt conforme de dioxyde d'hafnium HfOn. [0062] Le dépôt de la couche de matériau actif 202 peut être réalisé directement sur la couche de première électrode 201 ou sur une autre couche préalablement déposée sur la couche de première électrode 201. [0063] Le dépôt est par exemple un dépôt de couches minces atomiques ou ALD pour Atomic Layer Deposition » qui permet de déposer des couches de faibles épaisseurs. [0064] L'épaisseur de la couche de matériau actif 202 est par exemple comprise entre 5 et 25 nm. L'épaisseur de la couche de matériau actif 202 est par exemple d'environ 10 nm. 7 [0065] L'étape 103 est une étape de dopage de la couche de matériau actif 202. On entend par « dopage d'une couche », l'action d'introduire dans le matériau de la couche des atomes d'un autre matériau appelés impuretés. [0066] Selon un mode de réalisation représenté sur la figure 3, l'étape 103 de dopage est réalisée par implantation ionique. Le dopage par implantation ionique consiste à accélérer des impuretés ionisées avec un champ électrique, afin de leur conférer l'énergie nécessaire pour rentrer dans le matériau à doper. [0067] L'élément dopant utilisé est par exemple du silicium Si, de l'aluminium Al, du germanium Ge ou encore du gadolinium Gd. [0068] Selon un mode de réalisation non représentée, l'étape 103 de dopage est réalisée à l'aide d'un précurseur de dopage. Par exemple, le précurseur de dopage est utilisé pendant le dépôt ALD en alternant les cycles de dépôt de dioxyde d'hafnium Hf02 et d'éléments dopants et le nombre de cycles. [0069] Le précurseur de dopage est par exemple du dioxyde de silicium SiO2. [0070] A l'issue de l'étape 103 de dopage, la couche de matériau actif 202 est devenue une couche de matériau actif dopé 2021. [0071] L'étape 104 de dépôt d'une couche de deuxième électrode 203 représentée à la figure 4 consiste à réaliser un dépôt conforme d'une couche de matériau conducteur de deuxième électrode 203. [0072] Le dépôt de la couche de deuxième électrode 203 peut être réalisé directement sur la couche de matériau actif dopé 2021 ou sur une autre couche préalablement déposée sur la couche de matériau actif dopé 2021. [0073] Le matériau conducteur de deuxième électrode 203 est par exemple du nitrure de titane TiN ou du titane Ti. [0074] Le dépôt est par exemple un dépôt physique en phase vapeur ou PVD pour Physical Vapor Deposition ». [0075] L'épaisseur de la deuxième électrode 203 est par exemple comprise entre 10 nm et 200 nm. [0076] L'étape 105 de recuit laser sub-microseconde consiste à chauffer la couche de matériau actif dopé 2021 pendant une durée ne dépassant pas quelques microsecondes, préférentiellement 1 Ils, pour obtenir une couche de matériau actif dopé et cristallisé au moins partiellement en phase orthorhombique 2022, permettant ainsi au dioxyde d'hafnium Hf02d'avoir des propriétés ferroélectriques, tout en ne détériorant pas par surchauffe les couches sous-jacentes. En effet, grâce à ce recuit laser de très courte durée, la chaleur déposée en surface de la mémoire ferroélectrique en cours de fabrication ne pénètre pas dans le volume de la mémoire ferroélectrique. La chaleur reste confinée dans les premiers 100 à 500 nm, voire 1 à 2 pm maximum. [0077] L'étape 105 de recuit laser sub-microseconde peut comporter une unique impulsion 8 laser ou une pluralité d'impulsions laser. Le nombre d'impulsions laser est par exemple compris entre 1 et 1000 impulsions laser. Le nombre d'impulsions laser est par exemple compris entre 10 et 100 impulsions laser. [0078] La durée d'une impulsion laser doit être choisie pour chauffer uniquement la couche de matériau actif dopé 2021. En effet, la profondeur p de la zone chauffée par le laser dépend de la durée t de chauffage par la relation suivante : [0079] [Math.1] p = /ort [0080] Avec : [0081] [Math.2] ot P c [0082] Où k est la conductivité thermique du matériau chauffé, p est la densité du matériau chauffé et c1, est la capacité calorifique du matériau chauffé. [0083] La durée d'une impulsion laser est par exemple comprise entre 20 et 500 ns et plus préférentiellement entre 100 et 200 ns, ce qui permet d'atteindre des profondeurs allant de 0.2 à 0.8 [tm. [0084] La durée entre deux impulsions successives est par exemple d'environ 100 ps. [0085] Par exemple, la longueur d'onde du laser est comprise entre 150 et 550 nm, plus pré- férentiellement entre 150 et 360 nm. Par exemple, la longueur d'onde du laser est de 193 nm, 248 nm, 308 nm ou 355 nm. [0086] La densité d'énergie déposée lors d'une impulsion laser est par exemple comprise entre 0.1 et 0.3 J/cm2 dans le cas d'un laser de longueur d'onde 308 nm et de durée d'impulsion d'environ 160 ns. 100871 Selon un mode de réalisation représenté à la figure 6, l'étape 104 de dépôt de la couche de deuxième électrode 203 est réalisée avant l'étape 105 de recuit laser submicroseconde. 100881 Selon un autre mode de réalisation non représenté, l'étape 104 de dépôt de la couche de deuxième électrode est réalisée après l'étape 105 de recuit laser sub-microseconde. La couche de deuxième électrode 203 est alors déposée directement sur la couche de matériau actif dopé et cristallisé en phase orthorhombique 2022 ou sur une autre couche préalablement déposée sur la couche de matériau actif dopé et cristallisé en phase orthorhombique 2022. 100891 Les figures 7 à 14 illustrent les différentes étapes (organigramme de la figure 15) d'un procédé 300 de co-fabrication d'une mémoire ferroélectrique 401 et d'une mémoire résistive 402 comportant les étapes 101 à 105 du procédé 100 de fabrication d'une mémoire ferroélectrique 401. 100901 Ifig.71 9 illustre la première étape 101 du procédé 300 de co-fabrication d'une mémoire ferro- électrique 401 et d'une mémoire résistive 402. [0091] [fig.8] illustre la deuxième étape 102 du procédé 300 de co-fabrication d'une mémoire fer- roélectrique 401 et d'une mémoire résistive 402. [0092] [fig.9] illustre la troisième étape 1021 du procédé 300 de co-fabrication d'une mémoire fer- roélectrique 401 et d'une mémoire résistive 402. [0093] [fig.10] illustre la quatrième étape 1022 du procédé 300 de co-fabrication d'une mémoire fer- roélectrique 401 et d'une mémoire résistive 402. [0094] [fig.11] illustre la cinquième étape 103 du procédé 300 de co-fabrication d'une mémoire fer- roélectrique 401 et d'une mémoire résistive 402. [0095] [fig.12] illustre la sixième étape 131 du procédé 300 de co-fabrication d'une mémoire ferro- électrique 401 et d'une mémoire résistive 402. [0096] [fig.13] illustre la septième étape 104 du procédé 300 de co-fabrication d'une mémoire ferro- électrique 401 et d'une mémoire résistive 402. [0097] [fig.14] illustre la huitième étape 105 du procédé 300 de co-fabrication d'une mémoire ferro- électrique 401 et d'une mémoire résistive 402. [0098] [fig.15] montre l'organigramme des étapes du procédé 300 de co-fabrication d'une mémoire ferroélectrique 401 et d'une mémoire résistive 402 illustrées aux figures 7 à 14. [0099] Le procédé 300 de co-fabrication permet la co-intégration d'une mémoire ferro- électrique 401 et d'une mémoire résistive 402 fonctionnant avec une couche de matériau actif en dioxyde d'hathium Hf02. [0100] La mémoire résistive 402 ainsi fabriquée comporte : - une première électrode 201 ; une couche de matériau actif 202 en dioxyde d'hafnium Hf02; et une deuxième électrode 203. [0101] La couche de matériau actif 202, et de manière plus générale la mémoire résistive 402, peut basculer de manière réversible entre deux états de résistance. [0102] Au cours d'une opération d'écriture, une tension d'écriture est appliquée à la mémoire résistive 402 pour former une zone de commutation dans la couche de matériau actif 202, entre les première et deuxième électrodes 201 et 203. La mémoire résistive 402 passe ainsi dans un état à faible résistance, également appelé LRS pour « Low Rcsistance State » en anglais. [0103] Au cours d'une opération d'effacement, une tension d'effacement est appliquée à la mémoire résistive 402 pour rompre la zone de commutation. La mémoire résistive 402 passe ainsi dans un état à forte résistance, également appelé HRS pour « High Resistance State » en anglais. [0104] Lorsque la mémoire résistive 402 se trouve dans son état originel, juste après sa fa- brication, la zone de commutation est formée pour la première fois en appliquant à la mémoire résistive 402 une tension de « forming » supérieure à la tension d'écriture. Ensuite, la mémoire résistive 402 entre dans un mode de fonctionnement normal dans lequel la tension d'écriture et la tension d'effacement sont utilisées pour faire basculer l'état de résistance de la mémoire résistive 402. [0105] Quand la couche de matériau actif de la mémoire résistive 402 comporte une zone sur-dopée, la zone de commutation se forme pour la première fois dans cette zone sur-dopée et se reforme toujours à cet endroit au cours des opérations d'écriture ultérieures. [0106] À tout moment, l'état de résistance dans lequel se trouve la mémoire résistive 402 peut être déterminé en lui appliquant une tension de lecture. [0107] La mémoire résistive 402 est par exemple une mémoire de type OxRAM pour « Oxidc Rcsistive RAM » ou une mémoire de type CBRAM pour « Conductive Bridge RAM ». [0108] Dans les mémoires résistives de type OxRAM, la formation de la zone de com- mutation est due à l'accumulation de lacunes d'oxygène au sein de la couche de matériau actif 202. [0109] Dans les mémoires résistives de type CBRAM, la formation de la zone de com- mutation est due à la formation d'un ou plusieurs filaments métalliques. [0110] L'étape 101 de dépôt d'une couche de première électrode 201 de la mémoire résistive 402 représentée à la figure 7 est commune à l'étape 101 de dépôt d'une couche de première électrode 201 de la mémoire ferroélectrique 401 représentée à la figure 1, c'est-à-dire qu'une unique couche de première électrode 201 est déposée et qu'une première zone de cette unique couche de première électrode 201 est destinée à être la couche de première électrode 201 de la mémoire résistive 402 et qu'une deuxième zone de la couche de première électrode 201 est destinée à être la couche de première électrode 201 de la mémoire ferroélectrique 402. [0111] De même, l'étape 102 de dépôt de la couche de matériau actif 202 de la mémoire résistive 402 représentée à la figure 8 est commune à l'étape 102 de dépôt de la couche de matériau actif 202 de la mémoire ferroélectrique 401 représentée à la figure 2, c'est-à-dire qu'une unique couche de matériau actif 202 est déposée et qu'une première 11 zone de cette unique couche de matériau actif 202 est destinée à être la couche de matériau actif 202 de la mémoire résistive 402 et qu'une deuxième zone de la couche de matériau actif 202 est destinée à être la couche de matériau actif 202 de la mémoire ferroélectrique 401. La première zone de la couche de matériau actif 202 est appelée par la suite zone de la couche de matériau actif 202 de la mémoire résistive 402 et la deuxième zone de la couche de matériau actif 202 est appelée par la suite zone de la couche de matériau actif 202 de la mémoire ferroélectrique 401. [0112] Une étape 1021 de dépôt d'un masque 204 représentée à la figure 9 consiste à réaliser un dépôt conforme de masque 204 sur la couche de matériau actif 202, c'est-à-dire sur la zone de la couche de matériau actif 202 de la mémoire résistive 402 et sur la zone de la couche de matériau actif 202 de la mémoire ferroélectrique 401. La partie du masque déposée sur la zone de la couche de matériau actif 202 de la mémoire résistive 402 est appelé par la suite masque de la mémoire résistive 402 et la partie du masque déposée sur la zone de la couche de matériau actif 202 de la mémoire ferroélectrique 401 est appelé par la suite masque de la mémoire ferroélectrique 401. [0113] Le masque 204 est par exemple réalisé en nitrure de silicium SiN, en nitrure de titane TiN, en oxyde ou en résine. [0114] Selon un mode de réalisation représenté à la figure 10, une étape 1022 de retrait d'au moins une partie 2041 du masque 204 de la mémoire résistive 402 est réalisée avec arrêt sur la couche de matériau actif 202. Ainsi, à l'issue de l'étape 1022 de retrait, au moins une partie de la zone de la couche de matériau actif 202 de la mémoire résistive 402 est mise à nu, c'est-à-dire directement accessible en surface. [0115] Selon un autre mode de réalisation non représenté, l'étape 1022 de retrait d'au moins une partie 2041 du masque 204 de la mémoire résistive 402 est réalisée sans mettre à nu la couche de matériau actif 202, c'est-à-dire en laissant une épaisseur plus mince de masque 204. [0116] Lors de cette étape 1022 de retrait d'au moins une partie 2041 du masque 204 de la mémoire résistive 402, le masque 204 de la mémoire ferroélectrique 401 est laissé intact. [0117] L'étape 1022 de retrait d'au moins une partie 2041 du masque 204 de la mémoire résistive 402 est par exemple réalisée par lithographie et gravure. [0118] L'étape 103, représentée à la figure 11, est une étape de dopage de la couche de matériau actif 202 par implantation ionique, c'est-à-dire de dopage de la zone de la couche de matériau actif 202 de la mémoire résistive 402 et de la zone de la couche de matériau actif 202 de la mémoire ferroélectrique 401. [0119] Par exemple, l'épaisseur du masque 204 est choisie pour que les parties de la couche de matériau actif 202 recouverte du masque 204 reçoive dix fois moins d'ions que les parties de la couche de matériau actif 202 mises à nu lors de l'étape 1022 de retrait 12 d'au moins une partie 2041 du masque 204 de la mémoire résistive 402. L'épaisseur du masque 204 dépend alors du matériau constituant le masque 204. Par exemple, pour du nitrate de silicium SiN, l'épaisseur est d'environ 11 nm. Par exemple, pour du dioxyde de silicium SiO2, l'épaisseur est d'environ 14 nm. Par exemple, pour du nitrate de titane TiN, l'épaisseur est d'environ 8 nm. [0120] A l'issue de l'étape 103, la couche de matériau actif 202 est devenue une couche de matériau actif dopé 2021 comportant des zones 2042 sur-dopées correspondant aux parties de la zone de la couche de matériau actif 202 de la mémoire résistive 402 mises à nu lors de l'étape 1022 de retrait d'au moins une partie 2041 du masque 204 de la mémoire résistive 402. [0121] En continuant avec l'exemple précédent, les zones 2042 sur-dopées de la zone de la couche de matériau actif 202 de la mémoire résistive 402 présentent dix fois plus de dopage que le reste de la couche de matériau actif dopé 2021. Par exemple, les zones 2042 sur-dopées sont exposées à une dose comprise entre 101, ions/cm2 et 5.101, ions/ cm2 et le reste de la couche de matériau actif dopé 2021 est exposé à une dose comprise entre 1014 ions/cm2 et 5.1014 ions/cm2. [0122] Lorsque la couche de matériau actif 202 de la mémoire résistive 402 est dopée avec un élément dopant adéquat, comme par exemple de l'aluminium Al ou du silicium Si, la tension de « forming » de la zone de commutation dans la couche de matériau actif 202 varie en fonction de la concentration atomique en élément dopant dans la couche de matériau actif 202. [0123] La concentration atomique C de l'élément dopant dans une zone considérée de la couche de matériau actif 202 est exprimée en pourcentage et est définie par la relation suivante : [Math.3] 'dopant Cdopatu [0124] où Cdopa' est la concentration d'atomes de l'élément dopant présents dans la zone considérée, et Cam est la concentration d'atomes constituant la couche de matériau actif 202 non dopée, ces concentrations Cdopan, et Cma étant exprimées en nombre d'atomes par cm-3. [0125] La tension de « forming » lorsque la concentration atomique C de l'élément dopant est nulle, c'est-à-dire lorsque la couche de matériau actif 202 n'est pas dopée, est prise comme tension de référence. 101261 Par exemple, lorsque la couche de matériau actif 202 est dopée avec du silicium Si, la tension de « forming » commence par augmenter avec la concentration atomique C en silicium Si jusqu'à atteindre une valeur maximale. Ensuite, lorsque la concentration 13 atomique C en silicium Si continue d'augmenter la tension de « forming » diminue, en passant sous la tension de référence. [0127] Par exemple, lorsque la couche de matériau actif 202 est dopée avec de l'aluminium AI, la tension de « forming » augmente linéairement avec la concentration atomique C en aluminium Al. [0128] Ces phénomènes sont illustrés sur les courbes de la figure 16. [0129] [fig.16] représentent la variation de la tension de « forming » Vf mesurée dans le dioxyde d'hafnium Hf02 en fonction de la concentration atomique C de l'élément dopant présent dans le dioxyde d'hafnium Hf02. [0130] Dans le cas du silicium Si, la tension de « forming » Vf est supérieure à la tension de référence Vfn lorsque la concentration atomique C en silicium Si est comprise entre 0,1% et 2%, et la valeur maximale de la tension de « forming » Vr semble être atteinte pour une concentration atomique C en silicium Si de l'ordre de 1%. [0131] Au contraire, la tension de « fortning » Vfest inférieure à la tension de référence VfR lorsque la concentration atomique C en silicium Si est supérieure à 2%. [0132] Par contre, dans le cas de l'aluminium, la tension de « fortning » Vfest toujours su- périeure à la tension de référence Vf, quelle que soit la concentration atomique C en aluminium Al. [0133] A l'issue de l'étape 103, la zone de la couche de matériau actif 202 de la mémoire résistive 402 comporte au moins une zone 2042 sur-dopée dans laquelle la concentration atomique C en élément dopant est choisie de manière à localiser la zone de commutation dans une zone 2042 sur-dopée. [0134] En d'autres termes, cela revient à faire en sorte qu'une zone 2042 sur-dopée présente une tension de « fonning » inférieure à la tension de « forming » dans le reste de la couche de matériau actif 202 moins dopée. [0135] Ainsi, en appliquant à la mémoire résistive 402 une tension de « forming » comprise entre la tension de « forming » dans le reste de la couche de matériau actif 202 et la tension de « forming » de la zone 2042 sur-dopée, il est possible de former la zone de commutation dans une zone 2042 sur-dopée. [0136] Le procédé 300 de co-fabrication permet donc de contrôler la localisation de la zone de commutation de la mémoire résistive 402 en fonction du dopage de la couche de matériau actif 202, ce qui permet de réduire la variabilité entre les mémoires résistives 402. [0137] L'étape 1031, représentée à la figure 12, est une étape de retrait du masque 204, c'est-à-dire du masque de la mémoire ferroélectrique 401 et des parties restantes de masque de la mémoire résistive 4012. [0138] L'étape 1031 est par exemple réalisée par un procédé de gravure sèche (plasma 14 oxygène dans le cas d'un masque résine, plasma fluoro carboné dans le cas d'un masque en oxyde de silicium ou nitrure de silicium), ou un procédé de gravure humide (acide orthophosphorique dilué dans le cas d'un masque en nitrure de silicium, ou acide fluorhydrique dilué dans le cas d'un masque en oxyde de silicium ou nitrure de silicium), ces procédés étant sélectifs par rapport au matériau actif. [0139] L'étape 104 de dépôt de la couche de deuxième électrode 203 de la mémoire résistive 402 représentée à la figure 12 est commune à l'étape 104 de dépôt de la couche de deuxième électrode 203 de la mémoire ferroélectrique 401 représentée à la figure 4, c'est-à-dire qu'une unique couche de deuxième électrode 203 est déposée et qu'une première zone de cette unique couche de deuxième électrode 203 est destinée à former la couche de deuxième électrode 203 de la mémoire résistive 402 et qu'une deuxième zone de la couche de deuxième électrode 203 est destinée à former la couche de deuxième électrode 203 de la mémoire ferroélectrique 401. [0140] L'étape 105 de recuit laser sub-microseconde consiste à chauffer uniquement la zone de la couche de matériau actif dopé 2021 de la mémoire ferroélectrique 501 pour obtenir une couche de matériau actif dopé et cristallisé en phase orthorhombique 2022 uniquement au niveau de la zone de la couche de matériau actif destinée à former la mémoire ferroélectrique 501. [0141] A l'issue de l'étape 105 de recuit laser sub-microseconde du procédé 300 de co- fabrication, la zone de la couche de matériau actif 2022 de la mémoire ferroélectrique 501 est dopée et cristallisée en phase orthorhombique et la zone de la couche de matériau actif 2021 de la mémoire résistive 502 est dopée et présente au moins une zone 2042 sur-dopée dans laquelle va se former la zone de commutation. [0142] Selon un mode de réalisation représenté à la figure 15, l'étape 104 de dépôt de la couche de deuxième électrode 203 est réalisée avant l'étape 105 de recuit laser submicroseconde. [0143] Selon un autre mode de réalisation non représenté, l'étape 104 de dépôt de la couche de deuxième électrode 203 est réalisée après l'étape 105 de recuit laser submicroseconde. [Revendication 1]